(57)【特許請求の範囲】
【請求項１】
乾燥基準で２０ｗｔ％以上の炭素と１ｗｔ％以上のバナジウムを含む残渣を出発原料とし、該原料残渣を乾式処理工程と湿式処理工程とから構成される工程で処理する高純度のバナジウム化合物を製造する方法であって、
該乾式処理工程が、
（ａ）該原料残渣を５００℃から６９０℃の温度範囲で、酸素を含むガスにより燃焼処理する燃焼工程、
（ｂ）該燃焼工程で得られた燃焼残渣を、５００℃から１３００℃の温度範囲で、且つ下記式（１）
【化１】
ｌｏｇ10（Ｐ1）＝−３．４５×１０-3×Ｔ1＋２．２１      （１）
（式中、Ｐ1は酸素分圧（ｋＰａ）を示し、Ｔ1は熱処理温度（℃）を示す）
で算出される酸素分圧（Ｐ1）以下の条件で熱処理することにより、５ｗｔ％以下の炭素分を含有し、且つ含有バナジウムの少なくとも８０％以上が４価のバナジウム酸化物である固形分に転換させる熱処理工程、
からなる工程であり、
該湿式処理工程が、
（ｃ）該乾式処理工程で得られた固形分に水と硫酸を加えて混合し、該混合液のｐＨを１．５〜４の範囲に調整して、該固形分より４価のバナジウムイオンを選択的に浸出させる浸出工程、
（ｄ）該混合液よりバナジウム溶解液と残留固形分とを分離する分離工程、
（ｅ）該バナジウム溶解液にアルカリ性物質を添加し、ｐＨを４．５〜７．５の範囲に調整して、バナジウムイオンを４価のバナジウム化合物として選択的に析出沈殿させる沈殿工程、
（ｆ）該沈殿工程での析出沈殿物を分離する沈殿物分離工程、
からなる工程であることを特徴とする高純度のバナジウム化合物を製造する方法。
【請求項２】
該沈殿工程（ｅ）でのアルカリ性物質を添加するに先立ち、該バナジウム溶解液に還元剤を添加して３価の鉄イオンを２価に還元することを特徴とする請求項１に記載の方法。
【請求項３】
該乾式処理工程で発生するガスの少なくとも一部を該熱処理工程（ｂ）へ循環することを特徴とする請求項１又は２に記載の方法。
【請求項４】
該乾式処理工程での熱処理工程（ｂ）へ、還元性ガス、不活性ガス及び水蒸気の中から選ばれる少なくても１種を外部から供給することを特徴とする請求項１〜３のいずれかに記載の方法。
【請求項５】
乾燥基準で２０ｗｔ％以上の炭素と１ｗｔ％以上のバナジウムを含む残渣を出発原料とし、該原料残渣を乾式処理工程と湿式処理工程とから構成される工程で処理し、得られた高純度のバナジウム化合物を用いて硫酸バナジウムを製造する方法であって、
該乾式処理工程が、
（ａ）該原料残渣を５００℃から６９０℃の温度範囲で、酸素を含むガスにより酸化処理する酸化処理工程、
（ｂ）該酸化処理工程で得られた酸化残渣を、５００℃から１３００℃の温度範囲で、且つ下式（１）
【化２】
ｌｏｇ10（Ｐ1）＝−３．４５×１０-3×Ｔ1＋２．２１      （１）
（式中、Ｐ1は酸素分圧（ｋＰａ）を示し、Ｔ1は熱処理温度（℃）を示す）
で算出される酸素分圧（Ｐ1）以下の条件で熱処理することにより、５ｗｔ％以下の炭素分を含有し、且つ含有バナジウムの少なくとも８０％以上が４価のバナジウム酸化物となる固形分に転換させる熱処理工程からなり、
該湿式処理工程が、
（ｃ）該乾式処理工程で得られた固形分に水と硫酸を加えて混合し、該混合液のｐＨを１．５〜４の範囲に調整して、該固形分より４価のバナジウムイオンを選択的に浸出させる浸出工程、
（ｄ）該混合液よりバナジウム溶解液と残留固形分とを分離する分離工程、
（ｅ）該バナジウム溶解液にアルカリ性物質を添加し、ｐＨを４．５〜７．５の範囲に調整して、バナジウムイオンを４価のバナジウム化合物として選択的に析出沈殿させる沈殿工程、
（ｆ）該沈殿工程での析出沈殿物を分離する沈殿物分離工程、
からなる工程であり、該沈殿物分離工程で得られた４価のバナジウム化合物を濃硫酸と反応させることを特徴とする硫酸バナジウム溶液の製造方法。
【請求項６】
乾燥基準で２０ｗｔ％以上の炭素と１ｗｔ％以上のバナジウムを含む残渣を出発原料とし、該原料残渣を乾式処理工程と湿式処理工程とから構成される工程で処理し、得られた高純度のバナジウム化合物を用いてレドックス電池用硫酸バナジウム電解液を製造する方法であって、
該乾式処理工程が、
（ａ）該原料残渣を５００℃から６９０℃の温度範囲で、酸素を含むガスにより酸化処理する酸化処理工程、
（ｂ）該酸化工程で得られた酸化残渣を、５００℃から１３００℃の温度範囲で、且つ下式（１）
【化３】
ｌｏｇ10（Ｐ1）＝−３．４５×１０-3×Ｔ1＋２．２１      （１）
（式中、Ｐ1は酸素分圧（ｋＰａ）を示し、Ｔ1は熱処理温度（℃）を示す）
で算出される酸素分圧（Ｐ1）以下の条件で熱処理することにより、５ｗｔ％以下の炭素分を含有し、且つ含有バナジウムの少なくとも８０％以上が４価のバナジウム酸化物である固形分に転換させる熱処理工程、
からなる工程であり、
該湿式処理工程が、
（ｃ）該乾式処理工程で得られた固形分に水と硫酸を加えて混合し、該混合液のｐＨを１．５〜４の範囲に調整して、該固形分より４価のバナジウムイオンを選択的に浸出させる浸出工程、
（ｄ）該混合液よりバナジウム溶解液と残留固形分とを分離する分離工程、
（ｅ）該バナジウム溶解液にアルカリ性物質を添加し、ｐＨを４．５〜７．５の範囲に調整して、バナジウムイオンを４価のバナジウム化合物として選択的に析出沈殿させる沈殿工程、
（ｆ）該沈殿工程での析出沈殿物を分離する沈殿物分離工程、
からなる工程であり、該沈殿物分離工程で得られた４価のバナジウム化合物を濃硫酸と反応させて硫酸バナジウム溶液とし、この硫酸バナジウム溶液を、電解槽の陰極室において、錫イオンの存在下、溶液の酸化還元電位が標準水素電極基準−０．２Ｖより卑な条件まで電解還元して、溶液中のニッケルイオンを電析除去することを特徴とするレドックス電池用硫酸バナジウム電解液を製造する方法。
【請求項７】
不純物としてニッケルイオンを含む硫酸バナジウム溶液を、電解槽の陰極室において、錫イオンの存在下、溶液の酸化還元電位が標準水素電極基準−０．２Ｖより卑な条件まで電解還元して、溶液中のニッケルイオンを電析除去することを特徴とするレドックス電池用硫酸バナジウム電解液を製造する方法。
【請求項８】
該ニッケルイオンを電析除去した後の溶液を、酸化剤添加又は電解酸化して溶液中の３価バナジウムと４価バナジウムの比を１とすることを特徴とする請求項６又は７に記載の方法。
【発明の詳細な説明】
【０００１】
【発明の属する技術分野】
本発明は、乾燥基準で２０ｗｔ％以上の炭素と１ｗｔ％以上のバナジウムを含む残渣から乾式処理工程と湿式処理工程の併用により高純度のバナジウム化合物を製造する方法に関する。
【０００２】
【従来の技術】
本発明での出発原料としては、乾燥基準で２０ｗｔ％以上の炭素と１ｗｔ％以上のバナジウムを含む残渣である。当該残渣としては、製油所、発電所などから排出される残渣であり、それらにはバナジウムを含む無機質と重質炭化水素を含む炭素質から構成されているのが普通である。具体的には、重質油ガス化炉からのカーボン・スラッジ、重質油燃焼ボイラーからの燃焼飛灰、重質油の熱分解装置からの石油ピッチ、石油コークス類などが挙げられる。これらのバナジウムを含有する炭素質残渣から高純度のバナジウム化合物を製造する方法として、湿式処理による方法が数多く提案されている。既存の湿式法は、原料残渣を水と混合し、それに適当量の酸、またはアルカリを添加し、混合液のｐＨ制御および酸化または還元処理により、バナジウム化合物の浸出（溶出）と沈殿（析出）の組合せを基本とする多段処理法によって、当該残渣よりバナジウム化合物を回収するの方法が一般的である。（特開昭５９−１０３８９、６０−１９０８６、６０−４６９３０、６１−１７１５８２、６２−２９８４８９、特開平８−３２５６５１、平１０−２５１０２５など）
しかし、湿式法では、二種以上の金属を含む溶出液からバナジウムを単離するのに複雑で面倒な操作の繰り返しが多く、また、原料残渣中のバナジウム濃度が低いために効率的な溶出が行えないのが一般である。
湿式法で基本的に問題になるのは、原料残渣中の炭素分（カーボン）であり、通常２０％以上、多くは５０％以上含有されている。そのため、湿式処理残渣中のバナジウム濃度は低く、浸出操作での溶出効率が低く、溶液中のバナジウム濃度が非常に低濃度となり、後続の回収操作での回収効率も悪くなる。原料残渣中のバナジウムは灰分の構成成分の一つとして酸化物や硫化物の形で存在しているが、残渣中の炭素分が多いとその灰分が炭素分に埋もれた形態で存在し、灰分が直接外表面に露出する可能性が少なく、バナジウムの灰分からの浸出に大きな障害となり、バナジウムの溶液への溶解速度や溶解率が著しく低下することになる。このように、湿式法では残渣中に含まれる炭素分がバナジウムの浸出機構に大きな悪影響を及ぼす。
これら湿式法の欠点を解決すべく、残渣を乾式処理（主に加熱処理）してカーボンを除去し、バナジウムの濃縮した灰分（バナジウム鉱石代替品）を製造する乾式法の提案がある（特開平０７−００４６３３、特表２０００−５１２３４０、特開昭５２−６６８１２、５８−１８１７０９、米国特許３６６１５４３、３７０２５１６、３７５９６７６、４２０３７５９、４４２０４６４、４８１６２３６、５２７７７９５、５４６６３８３、５６７００６１など）。これらは、湿式法での欠点である炭素分の存在による障害を克服すべく、乾式で炭素を焼却させ、残存灰分からをバナジウム回収する提案である。
さらに具体的には、乾式法での熱処理工程において、ナトリウムなどのアルカリ金属の水酸化物や炭酸塩などを残渣に混合して、酸素を含むガス中で焙焼させ、炭素を燃焼除去させると同時にバナジウムを水可溶な溶融混合物に転化する方法の提案が多い。この方法は、高価なアルカリ物質の添加すること、さらに残存灰分からのバナジウム回収が、強アルカリもしくは強酸浸出操作が必要であり、薬剤の使用量が多いなどの問題点を有する。
【０００３】
【発明が解決しようとする課題】
本発明は、炭素とバナジウムを含む残渣から高純度のバナジウムを効率よく製造する方法を提供するとともに、該高純度バナジウムを用いる硫酸バナジウム溶液の製造方法及び硫酸バナジウム電解液の製造方法を提供する。
【０００４】
【課題を解決するための手段】
本発明者らは、前記課題を解決すべく鋭意研究を重ねた結果、本発明を完成するに至った。
（１）乾燥基準で２０ｗｔ％以上の炭素と１ｗｔ％以上のバナジウムを含む残渣を出発原料とし、該原料残渣を乾式処理工程と湿式処理工程とから構成される工程で処理する高純度のバナジウム化合物を製造する方法であって、
該乾式処理工程が、
（ａ）該原料残渣を５００℃から６９０℃の温度範囲で、酸素を含むガスにより燃焼処理する燃焼工程、
（ｂ）該燃焼工程で得られた燃焼残渣を、５００℃から１３００℃の温度範囲で、且つ下記式（１）
【化４】
ｌｏｇ10（Ｐ1）＝−３．４５×１０-3×Ｔ1＋２．２１      （１）
（式中、Ｐ1は酸素分圧（ｋＰａ）を示し、Ｔ1は熱処理温度（℃）を示す）
で算出される酸素分圧（Ｐ1）以下の条件で熱処理することにより、５ｗｔ％以下の炭素分を含有し、且つ含有バナジウムの少なくとも８０％以上が４価のバナジウム酸化物である固形分に転換させる熱処理工程、
からなる工程であり、
該湿式処理工程が、
（ｃ）該乾式処理工程で得られた固形分に水と硫酸を加えて混合し、該混合液のｐＨを１．５〜４の範囲に調整して、該固形分より４価のバナジウムイオンを選択的に浸出させる浸出工程、
（ｄ）該混合液よりバナジウム溶解液と残留固形分とを分離する分離工程、
（ｅ）該バナジウム溶解液にアルカリ性物質を添加し、ｐＨを４．５〜７．５の範囲に調整して、バナジウムイオンを４価のバナジウム化合物として選択的に析出沈殿させる沈殿工程、
（ｆ）該沈殿工程での析出沈殿物を分離する沈殿物分離工程、
からなる工程であることを特徴とする高純度のバナジウム化合物を製造する方法。
（２）該沈殿工程（ｅ）でのアルカリ性物質を添加するに先立ち、該バナジウム溶解液に還元剤を添加して３価の鉄イオンを２価に還元することを特徴とする前記（１）に記載の方法。
（３）該乾式処理工程で発生するガスの少なくとも一部を該熱処理工程（ｂ）へ循環することを特徴とする前記（１）又は（２）に記載の方法。
（４）該乾式処理工程での熱処理工程（ｂ）へ、還元性ガス、不活性ガス及び水蒸気の中から選ばれる少なくても１種を外部から供給することを特徴とする前記（１）〜（３）のいずれかに記載の方法。
（５）乾燥基準で２０ｗｔ％以上の炭素と１ｗｔ％以上のバナジウムを含む残渣を出発原料とし、該原料残渣を乾式処理工程と湿式処理工程とから構成される工程で処理し、得られた高純度のバナジウム化合物を用いて硫酸バナジウムを製造する方法であって、
該乾式処理工程が、
（ａ）該原料残渣を５００℃から６９０℃の温度範囲で、酸素を含むガスにより酸化処理する酸化処理工程、
（ｂ）該酸化処理工程で得られた酸化残渣を、５００℃から１３００℃の温度範囲で、且つ下式（１）
【化５】
ｌｏｇ10（Ｐ1）＝−３．４５×１０-3×Ｔ1＋２．２１      （１）
（式中、Ｐ1は酸素分圧（ｋＰａ）を示し、Ｔ1は熱処理温度（℃）を示す）
で算出される酸素分圧（Ｐ1）以下の条件で熱処理することにより、５ｗｔ％以下の炭素分を含有し、且つ含有バナジウムの少なくとも８０％以上が４価のバナジウム酸化物となる固形分に転換させる熱処理工程からなり、
該湿式処理工程が、
（ｃ）該乾式処理工程で得られた固形分に水と硫酸を加えて混合し、該混合液のｐＨを１．５〜４の範囲に調整して、該固形分より４価のバナジウムイオンを選択的に浸出させる浸出工程、
（ｄ）該混合液よりバナジウム溶解液と残留固形分とを分離する分離工程、
（ｅ）該バナジウム溶解液にアルカリ性物質を添加し、ｐＨを４．５〜７．５の範囲に調整して、バナジウムイオンを４価のバナジウム化合物として選択的に析出沈殿させる沈殿工程、
（ｆ）該沈殿工程での析出沈殿物を分離する沈殿物分離工程、
からなる工程であり、該沈殿物分離工程で得られた４価のバナジウム化合物を濃硫酸と反応させることを特徴とする硫酸バナジウム溶液の製造方法。
（６）乾燥基準で２０ｗｔ％以上の炭素と１ｗｔ％以上のバナジウムを含む残渣を出発原料とし、該原料残渣を乾式処理工程と湿式処理工程とから構成される工程で処理し、得られた高純度のバナジウム化合物を用いてレドックス電池用硫酸バナジウム電解液を製造する方法であって、
該乾式処理工程が、
（ａ）該原料残渣を５００℃から６９０℃の温度範囲で、酸素を含むガスにより酸化処理する酸化処理工程、
（ｂ）該酸化工程で得られた酸化残渣を、５００℃から１３００℃の温度範囲で、且つ下式（１）
【化６】
ｌｏｇ10（Ｐ1）＝−３．４５×１０-3×Ｔ1＋２．２１      （１）
（式中、Ｐ1は酸素分圧（ｋＰａ）を示し、Ｔ1は熱処理温度（℃）を示す）
で算出される酸素分圧（Ｐ1）以下の条件で熱処理することにより、５ｗｔ％以下の炭素分を含有し、且つ含有バナジウムの少なくとも８０％以上が４価のバナジウム酸化物である固形分に転換させる熱処理工程、
からなる工程であり、
該湿式処理工程が、
（ｃ）該乾式処理工程で得られた固形分に水と硫酸を加えて混合し、該混合液のｐＨを１．５〜４の範囲に調整して、該固形分より４価のバナジウムイオンを選択的に浸出させる浸出工程、
（ｄ）該混合液よりバナジウム溶解液と残留固形分とを分離する分離工程、
（ｅ）該バナジウム溶解液にアルカリ性物質を添加し、ｐＨを４．５〜７．５の範囲に調整して、バナジウムイオンを４価のバナジウム化合物として選択的に析出沈殿させる沈殿工程、
（ｆ）該沈殿工程での析出沈殿物を分離する沈殿物分離工程、
からなる工程であり、該沈殿物分離工程で得られた４価のバナジウム化合物を濃硫酸と反応させて硫酸バナジウム溶液とし、この硫酸バナジウム溶液を、電解槽の陰極室において、錫イオンの存在下、溶液の酸化還元電位が標準水素電極基準−０．２Ｖより卑な条件まで電解還元して、溶液中のニッケルイオンを電析除去することを特徴とするレドックス電池用硫酸バナジウム電解液を製造する方法。
（７）不純物としてニッケルイオンを含む硫酸バナジウム溶液を、電解槽の陰極室において、錫イオンの存在下、溶液の酸化還元電位が標準水素電極基準−０．２Ｖより卑な条件まで電解還元して、溶液中のニッケルイオンを電析除去することを特徴とするレドックス電池用硫酸バナジウム電解液を製造する方法。
（８）該ニッケルイオンを電析除去した後の溶液を、酸化剤添加又は電解酸化して溶液中の３価バナジウムと４価バナジウムの比を１とすることを特徴とする前記（６）又は（７）に記載の方法。
【０００５】
【発明の実施の形態】
本発明における出発原料の残渣は、重質油ガス化炉からのカーボン・スラッジ、重質油燃焼ボイラーからの燃焼飛灰、重質油の熱分解装置からの石油ピッチまたは石油コークスなどである。重質油ガス化炉からのカーボン・スラッジとは、重質炭化水素油（原油の減圧残渣油など）をガス化炉で部分酸化し、生成する粗合成ガスを水で洗浄し精製する際に副産する煤を含むスラリー水を、フィルターなどの濾過処理を行い排出されるカーボンと灰分を含む含水固形分である。
重質油燃焼ボイラーからの燃焼飛灰とは、ボイラーにおいて重質油を燃焼する際に生じるカーボンと、燃料中に含まれるバナジウム、ニッケル、鉄などの重金属を主体とする灰分、並びに硫酸ガス（ＳＯ3）によるダクト、および集塵器などの腐食防止でアンモニアガスを注入した際には硫酸ガスとの反応により生成する硫安が混合した固形物である。
【０００６】
重質油の熱分解装置からの石油ピッチまたは石油コークスとは、石油系重質油をディレード・コーカーやフレキシ・コーカーまたビスブレーカーなどの熱分解装置で処理した際に副生するコークスまたはピッチであり、その大半は炭素分から成っているが、原料油に含まれるバナジウム、ニッケル等の重金属も濃縮して存在している。
これら本発明における原料残渣は、乾燥基準で２０ｗｔ％以上の炭素と１ｗｔ％以上のバナジウムを含むのが特徴である。ここで云う炭素とは、規格分析法（ＪＩＳ Ｍ ８８１３）に準拠し測定される残渣中の炭素元素の重量％値である。
また、本発明の対象となる原料残渣には、１０ｗｔ％から９０ｗｔ％の水分が含まれる場合があるが、本発明の原料としては特に問題はない。原料残渣中に水分が多く含まれている場合には、乾式処理の前処理として残渣から水分を除くため予備乾燥する方が望ましい。その際、乾燥温度は約４００℃以下が好ましく、これ以上の高い温度で乾燥すると、ダストの生成が激しくなるので好ましくない。また、後述する乾式処理工程を流動床等を用いて実施する際には、予備乾燥した乾燥物を該乾式処理する前に粉砕して、重量基準の平均粒径を４００ミクロン以下、好ましくは２００ミクロン以下にするのが望ましい。これは、乾式処理工程での固体の流動性の保持と良好な固体ハンドリングができるようにするためである。
【０００７】
乾燥後の残渣には、通常２０ｗｔ％以上、多くは５０％以上の炭素と１％以上のバナジウムが含まれる。本発明の乾式処理では、最初に残渣を、酸素を含むガスの存在下、通常は補助燃料を付加的に加え、５００℃から６９０℃の温度範囲で燃焼させる（燃焼工程（ａ））。ここでの温度が５００℃未満では、炭素の燃焼除去が不十分となり易く、一方６９０℃を超える温度ではバナジウム酸化物（主にＶ2Ｏ5）の融点以上となり溶融状態での固形物が塊状化しハンドリングに支障が生じるとともに、バナジウム化合物が気相に揮散し、それが炉内や配管の壁に融着するなどのトラブルが発生する。燃焼処理工程の主目的は、残渣中の炭素分を大幅に低減させることである。
【０００８】
さらに、本発明では、該燃焼処理後の固形分を５００℃から１３００℃の温度範囲で、酸素分圧が限定された雰囲気下で熱処理させる（熱処理工程（ｂ））。ここで酸素分圧を特定圧以下に限定するのは、該燃焼残渣中のバナジウム化合物（主にＶ2Ｏ5）を４価の酸化物（Ｖ2Ｏ4またはＶＯ2）に転換させるためである。本発明者らは、金属バナジウム薄片やＶ2Ｏ3を用い、温度５００℃から１３００℃の範囲で、酸素分圧を０．１から１００ｋＰａまで変化させた数多くの実験から、４価の酸化物（Ｖ2Ｏ4またはＶＯ2）が最も多く生成する条件として、下式で算出される酸素分圧（Ｐ1）以下の雰囲気が熱処理中保持されねばならないことを見出した。
【化７】
ｌｏｇ10（Ｐ1）＝−３．４５×１０-3×Ｔ1＋２．２１      （１）
（式中、Ｐ1は酸素分圧（ｋＰａ）を示し、Ｔ1は熱処理温度（℃）を示す）
酸素分圧Ｐ1の測定は、熱処理雰囲気の酸素濃度を適切なセンサーで測定することが望ましいが、熱処理から排出されるガスの組成分析から燃焼反応の化学量論に基づく計算により算出される酸素分圧値を用いることもできる。
【０００９】
本発明での乾式処理の実施は、単純な方法で実施でき、公知である種々の型式の焼却炉を用い実施できる。具体的には、竪型多段焼却炉（Multipule Hearth Furnace）または回転式焼却炉（ロータリー・キルン等）、または静止および／または循環方式の流動床焼却炉、気流焼却炉（微粉炭燃焼炉を含む）、固体間接加熱炉（マッフル炉など）などがある。これらはすべて公知の技術であり、その方法や装置の詳細は、“化学工学協会編、化学工学便覧、第４版、ページ２５７から３１４、１９５８年、丸善”、“R.H.Perry&C.H.Chilton,Chemical Engineers' Handbook,Fifth edition,p.9-1〜p.11-54,1973,McGRAW-HILL KOGAKUSHA,LTD”,”福本  勤  著、廃棄物処理技術、増訂２版、１９９８年、共立出版”などに記載されている。
【００１０】
本発明の乾式処理工程での工程（ａ）と工程（ｂ）は、を同一の炉内で行うことができる。例えば、本発明を竪型多段焼却炉を用いて乾式処理を行う場合には、炉内の上部を４００℃以下で乾燥処理し、中部では酸素を含むガス（例えば空気）により５００℃から６９０℃で燃焼処理し（工程（ａ））、そして下部において限定された酸素分圧下で熱処理して（工程（ｂ））、上記３工程を一括して同一炉内で処理することも可能である。また、回転式焼却炉（ロータリー・キルン）においても同様な一括処理が可能である。また、本発明の乾式処理工程を、同種または異種の焼却炉を２つ以上組合せて行うこともできる。例えば竪型多段焼却炉で、乾燥と燃焼処理を行い、熱処理を流動床式燃焼炉で行う方法もでき、これらのバリエーションに対しては公知技術（米国特許４２０３７５９、５４２７６０３、５６７００６１、）を用いて対応可能である。
また、本発明の乾式処理工程を気流焼却炉（微粉炭燃焼炉を含む）で行うことも可能であり、その場合には米国特許５２７７７９５などの公知の微粉末コークスの空気気流燃焼技術が適用できる。
また、本発明での乾式処理工程で発生する排ガスの少なくとも一部を、熱処理工程（ｂ）へ循環して使用することも本発明の望ましい実施形態の一つである。また、該熱処理工程（ｂ）へＣＯ、ＳＯ2などを含む還元ガスやＮ2などの不活性ガス及び水蒸気のうち少なくても１種を外部から供給することも本発明の好ましい実施形態の一つである。これらのガスを供給することにより、酸素分圧が非常に低く限定された本発明の熱処理工程（ｂ）の酸素分圧の条件が容易に達成されること、また還元ガスが存在するとＶ2Ｏ5がＶ2Ｏ4に還元され易くなるためである。
【００１１】
本発明での乾式処理での熱源の問題であるが、残渣中の炭素分の自燃焼で乾式処理での必要熱量が賄えない場合には、外部より補助燃料を用いて燃焼させる。また、乾式処理工程での熱回収は経済面から非常に重要であり、燃焼用空気の加熱や、ボイラーを設置して水蒸気を発生させるなど、効果的に廃熱を回収することは望ましい。それには既存の公知技術が利用でき、詳細は、"福本  勤  著、廃棄物処理技術、増訂２版、１９９８年、共立出版"などに記載されている上述した乾式処理、すなわち燃焼工程（ａ）と熱処理工程（ｂ）の両処理により出発原料の残渣中の炭素分が５ｗｔ％以下に低減され、且つ含有バナジウムの少なくとも８０％以上が４価のバナジウム酸化物に転換させる。
また該乾式処理により、処理原料中のバナジウムが濃縮されるので、後続の湿式処理でのバナジウム回収を非常に効率的に行うことができ、これが本発明の実質的意義でもある。すなわち、残渣の炭素が５ｗｔ％以下に低減されると同時に、バナジウムが実質的に濃縮されるので、湿式処理でのバナジウムの溶出効率が高くなる。また、湿式処理での原料（灰分）中に含まれるバナジウム化合物が主に５価の酸化物（Ｖ2Ｏ5）の場合には、そのバナジウムの回収には、ｐＨ２以下の強酸もしくはｐＨ１１以上の強アルカリ水溶液での浸出操作や特別な酸化還元処理が要求される。しかし、本発明による乾式処理ではＶ2Ｏ5の８０％以上が４価のバナジウム酸化物（Ｖ2Ｏ4またはＶＯ2）に転化されており、この形態のバナジウム酸化物は易水溶液可溶性バナジウム化合物であり、ｐＨ１．５から４の水溶液での浸出操作で容易に水溶液に溶出させることができる。
【００１２】
本発明の湿式処理は具体的には以下の工程により実施される。
乾式処理工程からの固形分に水と硫酸を加えて混合し、該混合液のｐＨを１．５から４の範囲に、好ましくはｐＨを２から３に調整して、該固形分より４価のバナジウムイオンを選択的に浸出（溶出）させる（浸出工程（ｃ））。浸出させる温度は常温〜１００℃、好ましくは５０〜８０℃である。その後、該混合液よりバナジウム溶解液と固形分を分離する（分離工程（ｄ））。該固形分には未溶出の残留灰分（シリカ、Ｆｅなどを含む）と残留炭素が含まれる。
次いで、該固形分を分離した後のバナジウム溶解混合液に還元剤を添加して、溶液中に存在する３価の鉄イオンを２価に還元させる。この還元剤としては、亜硫酸ガス、亜硫酸アンモニウム、亜硫酸ソーダ、ヒドラジン、Ｌ−アスコルビン酸などがある。還元剤の添加量としては、１．０理論当量〜５．０理論当量、好ましくは１．２〜２．０理論当量である。
この還元剤の添加により鉄イオンはすべて２価イオンとなるため、沈殿工程（ｅ）でのバナジウム化合物の析出に際し、水酸化第２鉄の沈殿による不純物混入を防止できる。還元剤を添加した後、アルカリ性物質、特に好ましくはアンモニアまたはアンモニア水を添加し、ｐＨを４．５から７．５の範囲、好ましくはｐＨを５から７の範囲に調整して、バナジウムイオンを４価のバナジウム化合物（主にＶＯ（ＯＨ)2）として沈殿させて採取する（沈殿工程（ｅ））。ｐＨが本発明の範囲より低いとバナジウム化合物の沈殿が不十分となり、またｐＨが高すぎるとＮｉ、ＦｅやＭｇ化合物の沈殿などが生じ、目的とするバナジウム化合物の純度が低下するので好ましくない。
【００１３】
以上、本発明による乾式と湿式処理の併用によって、原料残渣より高純度のバナジウム化合物（４価のバナジウム化合物）を、元素基準で７０％以上の高い回収率で得ることができる。
なお、湿式処理全般においては、４価バナジウムの５価への酸化及び２価鉄の３価への酸化を防止するため、空気を遮断した雰囲気で行うのが望ましい。
さらに、本発明の乾式と湿式の処理により得られる４価のバナジウム化合物（主にＶＯ（ＯＨ)2）を濃硫酸と反応させることにより、レドックス電池用電解液として注目されている硫酸バナジウム溶液を製造することができる。
【００１４】
硫酸バナジウム溶液を用いるレドックス電池は、１．３Ｖ程度の出力電圧が得られるので、エネルギー密度が高く、効率的であると期待されている。
レドックス電池用硫酸バナジウム溶液の製造法としては、例えばメタバナジン酸アンモニウムおよび五酸化バナジウムを無機酸の存在下で亜硫酸などで還元し、これに濃硫酸を添加して硫酸バナジウム電解液を製造する方法（特開平５−３０３９７３）、不純物を含むメタバナジン酸アンモニウムおよび五酸化バナジウムを酸性条件下で加熱し、トリバナジン酸アンモニウムを析出させ、これを分離後高温酸化して、高純度五酸化バナジウムを得て、これを硫酸水に溶解させて硫酸バナジウム電解液を製造する方法（特開平１０−２５１０２５、１１−７９７４８）などの提案がある。
これらの方法は、工程が煩雑で、安定した電解液の製造が比較的難しいという問題がある。また、バナジウム酸化物（Ｖ2Ｏ5またはＶ6Ｏ13）を還元雰囲気（水素気流中）で加熱して、Ｖ2Ｏ3またはＶ2Ｏ4を主成分とするバナジウム酸化物に還元し、硫酸バナジウム系電解液を製造する方法（特開平８−２７３６９２、１０−１２５３４５、特開２０００−７２４４１）などが提案されている。この方法も、４価のバナジウムであるＶ2Ｏ4を製造するのに高温水素還元などしなければならず、容易な方法ではない。
【００１５】
本発明によれば、４価のバナジウム化合物が当該乾式工程から直接生産されるので、特別な還元処理を要す従来法の課題を克服でき、４価のバナジウム化合物から容易にレドックス電池の正極用としての４価の硫酸バナジウム電解液を製造できる。
具体的には、本発明の湿式工程から生産される４価のバナジウム化合物を、水中に分散させそれに硫酸を加えて、溶解反応させることにより硫酸バナジウムの電解液が生成される。レドックス電池用電解液のバナジウム濃度及び硫酸濃度は実用的な範囲で任意の濃度に設定できるが、バナジウムを１〜３モル／Ｌ、硫酸を２〜７モル／Ｌ程度の濃度にするのが好ましい。
さらに、レドックス電解液に関して問題となるのは、負極での副反応である水素発生を起こす活性物質の存在の有無であり、これを不純物として多く含む電解液を使用すると、水素発生の副反応により電流効率（クーロン効率）が著しく低下するとともに、電池容量の低下を引き起す。レドックス電池として硫酸バナジウム電解液を使用する場合には、負極の使用電位範囲から最も問題となる該活性物質はニッケルであり、そのため出来るだけニッケルを含まない硫酸バナジウム電解液を製造することが肝要となる。本発明では（ｅ）の沈殿工程及び（ｆ）の沈殿物分離工程で４価のバナジウム化合物を選択沈殿させて分離しているが、微量のニッケル化合物が同伴される。従って、硫酸バナジウム溶液には不純物としてニッケルイオンが数十ｐｐｍ程度存在する。このため、この溶液をそのままレドックスフロー電池の電解液として使用すると、充放電時に水素過電圧の低いニッケル金属が負極電極上に電析して水素ガスの発生を促し、電流効率が著しく低下する。また、これにより正負極液の充放電深度が異ってくるため、電池容量の低下を引き起す。従って、本発明では、硫酸バナジウム溶液に錫（Ｓｎ）イオンを添加した後、電解槽の陰極室に導入し、電解還元させることにより、ニッケルイオンを電極上に電析させて除去する。ここで添加する錫イオンとしては硫酸錫などが使用されるが、溶液中に硫酸が存在している場合は、金属錫と接触させて錫イオンを溶液中に溶解させても良い。具体的には、本発明の湿式工程から生産される４価のバナジウム化合物を、水中に分散させ、それに硫酸を加えて、溶解反応させ、硫酸バナジウムの溶液を得る。この溶液に硫酸錫等を所定量溶解させた後、電解槽の陰極室に導入して、錫イオンの存在下、溶液の酸化還元電位が標準水素電極基準−０．２Ｖより卑な条件まで電解還元して、溶液中のニッケルイオンを電析除去することにより、レドックス電池用硫酸バナジウム電解液を製造する方法である。
【００１６】
本発明では、硫酸バナジウム溶液中に錫イオンを添加し、ニッケルイオンの電解除去に有効な標準水素電極基準−０．２Ｖより卑の電位まで電解還元すると、ニッケルは陰極上に徐々に電析し始めるが、同時に電解液中に存在する錫イオンもほぼ同じ電位で電析し始める。従って、ニッケルが陰極上に電析してもそれを覆う形で水素過電圧の高い錫が電析するため、水素発生量が押さえられ、所定の硫酸バナジウム電解液の電位が得られ、ニッケルイオン濃度を１０ｐｐｍ以下、好ましくは５ｐｐｍ以下、より好ましくは１ｐｐｍ以下の濃度まで容易に電析除去でき、レドックス電池用電解液として使用した場合、高い電流効率での充放電が可能となる。このように、硫酸バナジウム電解液からニッケルイオンを除去するには錫イオンの存在が不可欠であり、錫イオンが存在しない場合には多量の水素ガスが発生して所望の電解溶液の電位が得られず、ニッケルを１０ｐｐｍ以下という微量濃度まで除去することは出来ない。本発明での添加する錫イオンの濃度は、通常硫酸バナジウム溶液中のニッケル濃度の２倍以上、好ましくは３〜３０倍であることが好ましい。
なお、硫酸バナジウム溶液中にニッケル以外の水素過電圧の低い金属元素、例えば白金等の貴金属、銅などが微量含まれていても、上記錫イオン存在下での電解還元処理により同時に除去される。
また、本発明で用いる陰極用の電極としては、水素過電圧の高いものが用いられ、例えば、鉛などの金属系電極の他、黒鉛板や炭素繊維などの炭素系電極が用いられる。また、電解方法としては、定電流電解、定電位電解あるいはこれらの組み合わせた方法を用いることができる。
【００１７】
本発明において、前記電解還元工程で電解還元を実施すると電解槽の陰極室の電極上にはニッケルと錫の金属が電着する。この電極上に電着したニッケルの除去は、電解還元によりニッケルイオンを除去した後の溶液を電解槽の陰極室より抜き出し、代わりに電極洗浄溶液を入れて電極の陽分極を行うことにより達成できる。すなわち、電極洗浄溶液として硫酸溶液を陰極室に導入し、陰極室の電極を陽分解し、電解酸化を実施すれば、下式に従いニッケル及び錫金属は酸化溶出し、電極の清浄化がなされる。
Ｎｉ→Ｎｉ2+＋２ｅ
Ｓｎ→Ｓｎ2+＋２ｅ
【００１８】
以上示した電極洗浄工程によって陰極室の電極は清浄化され、再びニッケルイオンの電解還元除去に使用できる。
【００１９】
バナジウムレドックスの電池の充放電反応は、次のように表される。
【数１】
0004768116.tif 000002
従って、電池の正極液としては４価の硫酸バナジウム溶液、負極液としては３価の硫酸バナジウム溶液、或いは正負極液とも４価バナジウム：３価バナジウム＝１：１の混合溶液からスタートすることが望ましい。
本発明で電解還元に供して得られた硫酸バナジウム溶液中のバナジウムは、大部分が２価のバナジウムとなっている。従って、電解還元処理後の硫酸バナジウム溶液を酸化して、上記したような望ましい価数のバナジウム溶液とする。酸化方法としては、酸化剤を添加する方法や電解酸化する方法等が挙げられる。使用する酸化剤としては、空気等の酸素含有気体が好ましい。
【００２０】
【実施例】
次に、本発明を実施例によりさらに詳述する。
実施例には、工業ガス化炉で重質残渣油を部分酸化し、生成ガスを水洗浄した後の煤を含むスラリー水をフィルタープレスで圧縮濾過して得られたカーボン・スラッジのサンプルを用いた。
このサンプルには、水分が８１ｗｔ％含まれており、本発明の実施に際し予備乾燥処理を行った。
該サンプル約３ｋｇを回転式電気炉で空気雰囲気下、２５０〜３５０℃の温度にて約１時間加熱し、約５４０ｇの予備乾燥固体残渣を得た。その、乾燥物の構成成分は以下の通りである。
炭素：７８．０ｗｔ％
バナジウム：８．２ｗｔ％
ニッケル：１．８ｗｔ％
その他：１２．０ｗｔ％
さらに、その乾燥物をロール・ミルにて粉砕した固体残渣を以降の実施例の試験の原料とした。
【００２１】
実施例１
（乾式処理）
乾式処理は、内径２５ｍｍ、長さ１．５ｍの管状固定床リアクターを用いて実施した。リアクターは４分割された外熱電気ヒーターにより所定の温度に調整した。
リアクター下部には、平均直径１ｍｍの球状不活性アルミナ（αアルミナ）を充填高で約５０ｃｍまで充填し、この部分を供給ガスの予熱部とした。この予熱部の上に先に予備乾燥した試料１００ｇ充填した。さらに、燃焼中に試料がリアクター外に流出するのを防止のため、試料部（燃焼部）の上部に同サイズの不活性アルミナを充填高約５０ｃｍまで充填した。リアクター内の温度は軸方向の温度分布を熱電対により測定した。なお、乾式処理中の系内圧はゲージ圧で０．１ＭＰａに保持した。
【００２２】
（ａ）燃焼処理
燃焼空気は、ガス予熱器で約３００℃に加熱した後、リアクター下部より供給した。外部電気ヒーターと燃焼空気の流量を調整することにより、燃焼処理中の試料部の温度を、５５０から６５０℃の範囲に制御した。燃焼処理時間は試料部の温度が５５０℃に達した後１時間とした。
【００２３】
（ｂ）熱処理
燃焼処理終了後、引き続き空気を窒素ガスに切り替えて熱処理を実施した。この場合、その温度は、外部電気炉を調整して、試料部の温度を約８００から８５０℃の範囲に制御した。処理時間は試料部が熱処理温度に到達した後、約１時間とした。熱処理中のリアクター出口ガス組成と系内圧から求められる酸素分圧は、本発明で規定される該温度領域での酸素分圧の値０．１９ｋＰａ（＠８５０℃）〜０．２８ｋＰａ（＠８００℃）以下であることが確認された。熱処理終了後、リアクターを開放し、処理済みの固形分を回収した。
回収した固形残渣は１８．７ｇであり、その構成成分は以下の通りである。
炭素：１．７ｗｔ％
バナジウム：３８．０ｗｔ％
ニッケル：８．９ｗｔ％
鉄：４．０ｗｔ％
その他：４７．４ｗｔ％
また、固形残渣中のバナジウムの形態は、Ｘ線回折の結果ＶＯ2であることが確認された。この結果、残渣中の炭素分は７８ｗｔ％から１．７ｗｔ％に大幅に低減され、また含有バナジウムのほぼ全量が４価の化合物（ＶＯ2）に転換されることが確認された。
また、以降の湿式処理の試験を実施するため、上記と同一条件での乾式処理を更に４回繰り返し実施して、約９０ｇの湿式処理用試料を調合した。
【００２４】
（湿式処理）
（ｃ）選択的浸出
上記乾式処理を施して得られた試料９０ｇを２Ｌの三つ口フラスコに入れ、約１Ｌの純水を加え、ホットマグネチックスターラーで加熱、攪拌しながら硫酸を添加して、６０℃、ｐＨ２．５に保持し、バナジウムを浸出させた。
【００２５】
（ｄ）固形分の分離
三つ口フラスコの上部にリービッヒ型コンデンサーを設置して蒸発水を還流させながら３時間、浸出操作を行った後、残渣を濾別した。
この濾液中のバナジウム、鉄及びニッケル濃度は、原子吸光法で測定したところ、それぞれ０．５４モル／Ｌ、０．０３モル／Ｌ、０．１モル／Ｌであった。また、鉄濃度０．０３モル／Ｌのうち、３価鉄は、０．００３モル／Ｌであった。
【００２６】
（ｅ）選択的析出沈殿
上記溶液０．５Ｌに、亜硫酸アンモニウムを０．００２モル添加した後、アンモニア水でｐＨを約５に調整して、水酸化バナジウムを沈殿させた。沈殿物を濾別し、得られたケーキを、硫酸でｐＨ５に調整した水で洗浄し、減圧下で乾燥させた。
乾燥物中のバナジウムを分析した結果、大部分が４価の水酸化バナジルであり、鉄及びニッケル不純物はバナジウムに対し、それぞれ０．０１５ｗｔ％、０．０５ｗｔ％と極めて微量であった。また乾式処理を施して得られた試料基準でバナジウム回収率は７８％であった。
【００２７】
実施例２
実施例１の（ｄ）で得られた濾液０．３Ｌに、亜硫酸アンモニウムを０．００２モル添加した後、アンモニア水でｐＨを約５に調整して、水酸化バナジウムを沈殿させた。沈殿物を濾別し、得られたケーキを硫酸でｐＨ５に調整した水で洗浄した。
得られたケーキに純水と濃硫酸を加え、硫酸バナジウム濃度１．９８モル／Ｌ、硫酸濃度２モル／Ｌの硫酸バナジウム溶液を８０ｍＬを製造した。
バナジウムの回収率は乾式処理を施して得られた試料基準で７８％であった。
【００２８】
実施例３
実施例２で製造された溶液中のニッケル濃度は５０ｐｐｍであったため、該溶液に硫酸スズを０．０１モル／Ｌ添加溶解させた後、ガラス状炭素板を陰極とした電解槽の陰極室に流通させ、２０ｍＡ／ｃｍ2の電流密度で溶液の電位が標準水素電極基準で−０．４Ｖになるまで電解還元した。電解後の液中のニッケル濃度を原子吸光法で測定したところ０．３ｐｐｍであった。
【００２９】
【発明の効果】
本発明によれば、炭素とともにバナジウムを含む残渣から、高純度バナジウムを効率よく製造することができる。本発明により得られる高純度バナジウムを用いることにより、高品質のレドックス電池用硫酸バナジウム電解液を安価に得ることができる。